УСТОЙЧИВЫЙ К РАДИАЦИИ НЕОРГАНИЧЕСКИЙ МАТЕРИАЛ И ЕГО ВОЛОКНО

2
2
3
2
3
1. Неорганический материал, имеющий устойчивость к радиации, содержащий SiO, AlO, CaO и FeO в качестве компонентов,
где массовые проценты компонентов в пересчете на оксид в неорганическом материале являются следующими:
2
2
3
i) общее содержание SiO и AlO составляет от 40% по массе до 70% по массе;
2
3
2
2
3
ii) соотношение AlO/(SiO+AlO) (массовое соотношение) находится в диапазоне от 0,15 до 0,40;
2
3
iii) содержание FeO составляет от 16% по массе до 25% по массе; и
iv) содержание CaO составляет от 5% по массе до 30% по массе.
2. Неорганический материал по п. 1, отличающийся тем, что он предназначен для детали, подлежащей облучению радиацией.
3. Волокно, содержащее неорганический материал по п. 1 или 2.
4. Армированный волокном композитный материал, армированный волокном по п. 3.
5. Армированный волокном композитный материал по п. 4, отличающийся тем, что армированный волокном композитный материал представляет собой армированную волокном смолу.
6. Армированный волокном композитный материал по п. 4, отличающийся тем, что армированный волокном композитный материал представляет собой армированный волокном цемент.
2
2
3
2
3
7. Способ производства неорганического волокна, имеющего устойчивость к радиации, содержащий этап, на котором выполняют прядение из расплава смеси источника диоксида кремния, источника оксида алюминия, источника оксида кальция и источника оксида железа, где массовые проценты SiO, AlO, CaO и FeO в пересчете на оксид в смеси являются следующими:
2
2
3
i) общее содержание SiO и AlO составляет от 40% по массе до 70% по массе;
2
3
2
2
3
ii) соотношение AlO/(SiO+AlO) (массовое соотношение) находится в диапазоне от 0,15 до 0,40;
2
3
iii) содержание FeO составляет от 16% по массе до 25% по массе; и
iv) содержание CaO составляет от 5% по массе до 30% по массе.
8. Способ производства неорганического волокна по п. 7, отличающийся тем, что неорганическое волокно используется для детали, подлежащей облучению радиацией.
9. Способ производства неорганического волокна по п. 7 или 8, отличающийся тем, что летучую золу используют в качестве источника диоксида кремния или источника оксида алюминия.
10. Способ производства неорганического волокна по п. 9, отличающийся тем, что источником оксида железа является медный шлак.
11. Способ производства неорганического волокна по п. 10, отличающийся тем, что источником оксида кальция является металлургический шлак.
12. Способ производства неорганического волокна по п. 7 или 8, отличающийся тем, что источником диоксида кремния или источником оксида алюминия является базальт или андезит.
13. Способ производства неорганического материала по п. 12, отличающийся тем, что источником оксида железа является медный шлак.
14. Способ производства неорганического материала по п. 13, отличающийся тем, что источником оксида кальция является металлургический шлак.
2
2
3
2
3
15. Применение неорганического материала для детали, подлежащей облучению радиацией, причем неорганический материал включает в себя SiO, AlO, CaO и FeO в качестве компонентов, где массовые проценты компонентов в пересчете на оксид в неорганическом материале являются следующими:
2
2
3
i) общее содержание SiO и AlO составляет от 40% по массе до 70% по массе;
2
3
2
2
3
ii) соотношение AlO/(SiO+AlO) (массовое соотношение) находится в диапазоне от 0,15 до 0,40;
2
3
iii) содержание FeO составляет от 16% по массе до 25% по массе; и
iv) содержание CaO составляет от 5% по массе до 30% по массе.
16. Применение неорганического материала для детали, подлежащей облучению радиацией, по п. 15, отличающееся тем, что деталь, подлежащая облучению радиацией, представляет собой любое из следующего:
a) здание ядерного реактора, защитная оболочка ядерного реактора, трубопроводы внутри установки ядерного реактора и робот для вывода из эксплуатации;
b) здание космической станции, космическая станция, искусственный спутник, спутник для исследования планет и космический скафандр; и
c) медицинские устройства, использующие пучки частиц.
17. Способ уменьшения, вызываемого радиацией разрушения армированного волокном композитного материала, образующего деталь, подлежащую облучению радиацией,
2
2
3
2
3
где в качестве волокна используют неорганическое волокно, включающее в себя SiO, AlO, CaO и FeO в качестве компонентов, и
массовые проценты компонентов в пересчете на оксид в неорганическом материале являются следующими:
2
2
3
i) общее содержание SiO и AlO составляет от 40% по массе до 70% по массе;
2
3
2
2
3
ii) соотношение AlO/(SiO+AlO) (массовое соотношение) находится в диапазоне от 0,15 до 0,40;
2
3
iii) содержание FeO составляет от 16% по массе до 25% по массе; и
iv) содержание CaO составляет от 5% по массе до 30% по массе.